ПОЛИЭТИЛЕНОВАЯ ПЛЕНКА И СПОСОБ ЕЕ ИЗГОТОВЛЕНИЯ

1. Полиэтиленовая пленка, которая имеет соотношение между прочностью в первом направлении в плоскости пленки и прочностью во втором направлении в плоскости пленки, перпендикулярном первому направлению, в диапазоне 0,1-10:1, где прочность, по меньшей мере, в одном направлении в плоскости пленки составляет не менее 0,2 ГПа, причем среднемассовая молекулярная масса полиэтилена составляет не менее 500000 г/моль, и значение отношения Mw/Mn не превышает 6.
2. Полиэтиленовая пленка по п.1, где соотношение между прочностью в первом направлении в плоскости пленки и прочностью в направлении в плоскости пленки, которое перпендикулярно этому первому направлению, находится в диапазоне 0,2-5:1, более конкретно в диапазоне 0,5-2:1, еще более конкретно в диапазоне 0,7-1,4:1.
3. Полиэтиленовая пленка по любому из предшествующих пунктов, где прочность в первом направлении составляет не менее 0,2 ГПа, не менее 0,3 ГПа, не менее 0,4 ГПа, не менее 0,5 ГПа, не менее 0,6 ГПа, не менее 0,7 ГПа или не менее 1 ГПа, в то время как прочность в направлении в плоскости пленки, перпендикулярном упомянутому первому направлению, составляет не менее 0,2 ГПа.
4. Полиэтиленовая пленка по п.1 или 2, где прочность пленки, по меньшей мере, в одном направлении в плоскости пленки составляет не менее 0,2 ГПа, не менее 0,3 ГПа, не менее 0,4 ГПа, не менее 0,5 ГПа, не менее 0,6 ГПа, в частности, не менее 0,7 ГПа или не менее 1 ГПа.
6
8
5. Полиэтиленовая пленка по п.1 или 2, где среднемассовая молекулярная масса (Mw) полимера в полиэтиленовой пленке по настоящему изобретению находится в пределах от 1·10 г/моль до 1·10 г/моль.
6. Полиэтиленовая пленка по п.1 или 2, где соотношение Mw/Mn для полиэтилена составляет не более 4, более конкретно не превышает 3, еще более конкретно не превышает 2.
7. Полиэтиленовая пленка по п.1 или 2, толщина которой составляет не более 15 мк, в частности, не более 10 мк, более конкретно не превышает 7 мк, еще более конкретно не превышает 4 мк.
8. Полиэтиленовая пленка по п.1 или 2, которая имеет коэффициент унипланарной ориентации Ф не менее 2.
9. Способ изготовления пленки из UHMWPE, который включает стадию обработки исходного полимера UHMWPE со среднемассовой молекулярной массой не менее 500000 г/моль, модулем упругого сдвига, определенным непосредственно после плавления при 160°С, не более 1,4 МПа, и соотношением Mw/Mn не более 6, способом прессования в отсутствие растворителя, и стадию вытяжки в таких условиях, чтобы ни в один момент во время вытяжки температура полуфабриката полимерной пленки не превышала температуру плавления полимера, где во время вытяжки к полуфабрикату полимерной пленки прилагается сила в первом направлении и во втором направлении, которое перпендикулярно первому направлению.
10. Способ по п.9, где во время вытяжки к полуфабрикату полимерной пленки прилагают силу в первом направлении, которое является продольным направлением, а также прилагают силу в направлении, перпендикулярном продольному направлению.
11. Способ по п.9 или 10, где процесс вытяжки охватывает, по меньшей мере, две стадии вытяжки.
12. Способ по п.11, где во время вытяжки полуфабрикат полимерной пленки подвергают действию силы в первом направлении во время всех стадий вытяжки и действию силы во втором направлении во время, по меньшей мере, одной стадии вытяжки.
13. Способ по п.9 или 10, где применено суммарное относительное удлинение, определенное как частное от деления площади поперечного сечения исходного прессованного листа полимера на площадь поперечного сечения вытянутой пленки, полученной из указанного исходного листа, которое составляет не менее 40, в частности, не менее 60, более конкретно не менее 80, еще более конкретно не менее 100, еще более конкретно не менее 120, в частности, не менее 140, более конкретно не менее 160.
14. Способ по п.9 или 10, где соотношение между относительным удлинением, примененным в первом направлении, и относительным удлинением, примененным во втором направлении, перпендикулярном первому направлению в плоскости пленки, находится в диапазоне 0,1-10:1, в частности, в диапазоне 0,2-5:1, более конкретно в диапазоне 0,5-2:1, еще более конкретно в диапазоне 0,7-1,4:1.
15. Применение полиэтиленовой пленки по любому из пп.1-7 или пленки, изготовленной способом по любому из пп.8-14 в мембранах, упаковке или в области баллистики.